(57)【要約】      （修正有）【課題】  近赤外線吸収色素を高濃度かつ均一に含有又は分散させることができ、高性能かつ耐久性に優れ、プラズマディスプレイやＣＣＤカメラなどに利用できる近赤外線吸収フィルターを得る。【解決手段】  下記式（１）で表されるフルオレン骨格を有するポリカーボネート樹脂と、近赤外線吸収能を有する色素とで近赤外線吸収フィルターを構成する。2006119383.tif 000035【選択図】      なし【特許請求の範囲】
【請求項１】
フルオレン骨格を有するポリカーボネート樹脂と、赤外線吸収能を有する色素とで構成されている赤外線吸収フィルター。
【請求項２】
フルオレン骨格を有するポリカーボネート樹脂が、下記式（１）で表される繰り返し単位を有するポリカーボネート樹脂である赤外線吸収フィルター。
【化１】
2006119383.tif 000026
（式中、Ｒ1aおよびＲ1bは同一又は異なるアルキレン基を示し、Ｒ2a、Ｒ2b、Ｒ3aおよびＲ3bは同一又は異なる置換基を示す。ｋ１およびｋ２は同一又は異なる０又は１以上の整数を示し、ｍ１、ｍ２、ｎ１およびｎ２は同一又は異なる０〜４の整数を示す。）
【請求項３】
前記式（１）において、ｋ１およびｋ２が、０又は１であり、基Ｒ1aおよびＲ1bがＣ2-4アルキレン基であり、ｍ１およびｍ２が０又は１であり、基Ｒ2aおよびＲ2bがアルキル基である請求項２記載の赤外線吸収フィルター。
【請求項４】
フルオレン骨格を有するポリカーボネート樹脂が、下記式（２）で示される繰り返し単位を含むポリカーボネート樹脂である請求項１記載の赤外線吸収フィルター。
【化２】
2006119383.tif 000027
【請求項５】
ポリカーボネート樹脂が、下記式（３）で示される繰り返し単位を含むポリカーボネート樹脂である請求項１記載の赤外線吸収フィルター。
【化３】
2006119383.tif 000028
【請求項６】
フルオレン骨格を有するポリカーボネート樹脂が、前記式（２）で示される繰り返し単位および下記式（４）で示される繰り返し単位を含むポリカーボネート樹脂である請求項４記載の赤外線吸収フィルター。
【化４】
2006119383.tif 000029
【請求項７】
フルオレン骨格を有するポリカーボネート樹脂が、前記式（１）で示される繰返し単位を２０モル％以上含むポリカーボネート樹脂である請求項２記載の赤外線吸収フィルター。
【請求項８】
赤外線吸収能を有する色素が、下記式（５）〜（９）で示される化合物から選択された少なくとも１種である請求項１記載の赤外線吸収フィルター。
【化５】
2006119383.tif 000030
（式中、Ｒpは、同一又は異なって、ハロゲン原子、アルキル基、アルコキシ基、アリール基、アリールオキシ基、アラルキル基、アミノ基、アミド基、イミド基、又はアリールチオ基であり、置換基を有していてもよく、隣接するＲpは環を形成していてもよい。ａは、０又は１〜４の整数を示す。Ｍpは、水素原子、２〜６価の金属原子又はその酸化物であり、カウンターアニオンで原子価が補われていてもよい。）
【化６】
2006119383.tif 000031
（式中、Ｒt1、Ｒt2、Ｒt3およびＲt4は、同一又は異なって、水素原子、ハロゲン原子、アルキル基、アリール基、アラルキル基、アルコキシ基、アリールオキシ基、又はアミノ基であり、置換基を有していてもよい。Ｍt1は４配位の遷移金属原子である。）
【化７】
2006119383.tif 000032
（式中、Ｒt5、Ｒt6、Ｒt7およびＲt8は、同一又は異なって、水素原子、ハロゲン原子、アルキル基、アリール基、アラルキル基、アルコキシ基、又はアミノ基であり、置換基を有していてもよい。Ｍt2は４配位の遷移金属原子であり、Ｑ+は１価のカチオンである。）
【化８】
2006119383.tif 000033
（式中、Ｒi1、Ｒi2、Ｒi3、Ｒi4、Ｒi5、Ｒi6、Ｒi7およびＲi8は、同一又は異なって、アルキル基であり、Ｒj1、Ｒj2、Ｒj3およびＲj4は、同一又は異なって、水素原子又はフッ素原子であり、Ｘ2-は二価のアニオンである。）
【化９】
2006119383.tif 000034
（式中、Ｒi9、Ｒi10、Ｒi11、Ｒi12、Ｒi13、Ｒi14、Ｒi15およびＲi16は、同一又は異なって、アルキル基であり、Ｒj5、Ｒj6、Ｒj7およびＲj8は、同一又は異なって、水素原子又はフッ素原子であり、Ｚ-は一価のアニオンである。）
【請求項９】
さらに、色調補正用色素を含む請求項１記載の赤外線吸収フィルター。
【請求項１０】
赤外線吸収能を有する色素の割合が、フルオレン骨格を有するポリカーボネート樹脂１００重量部に対して、０．０１〜１０重量部である請求項１記載の赤外線吸収フィルター。
【請求項１１】
４５０〜７００ｎｍにおける平均光線透過率が５５％以上であり、８５０〜１１００ｎｍにおける平均光線透過率が２０％以下である請求項１記載の赤外線吸収フィルター。
【請求項１２】
フィルム状である請求項１記載の赤外線吸収フィルター。
【請求項１３】
キャスト法又はコーティング法により製膜されている請求項１記載の赤外吸収フィルター。
【請求項１４】
請求項１記載の赤外線吸収フィルターを備えた赤外線吸収パネル。
【発明の詳細な説明】
【技術分野】
【０００１】
本発明は、赤外線吸収能を有する色素（赤外線吸収色素、特に近赤外線吸収色素）を含む赤外線吸収フィルター（又は赤外線吸収フィルム、特に近赤外線吸収フィルター）およびこの赤外線吸収フィルターを備えた赤外線吸収パネル（近赤外線吸収パネル）に関する。
【背景技術】
【０００２】
赤外線吸収フィルター（近赤外線吸収フィルター）としては、蒸着膜処理したガラスや金属イオンを含んだリン酸塩ガラスが知られている。しかし、これらのガラス製の赤外線吸収フィルターは重くて割れやすく、曲げる等の加工が難しいという問題がある。
【０００３】
これらの問題を解決するために近年、赤外線吸収フィルターのプラスチック化が検討され、多くの材料が提案されている。このような近赤外線吸収フィルター材料としては、例えば、ポリエステル樹脂、アクリル樹脂、ポリカーボネート樹脂、スチレン系樹脂、アモルファスポリオレフィン樹脂、ポリイソシアネート樹脂、ポリアリレート樹脂、セルロース系樹脂等のバインダー樹脂と、赤外線吸収色素及び色調補正用可視光吸収色素とを溶剤に溶解または均一分散させた塗工液をポリエステル等の透明フィルム上にコーティングし、溶剤を乾燥除去したフィルムが挙げられる。
【０００４】
これらのプラスチック赤外線吸収フィルターには、より薄い膜厚で赤外線吸収能を発現することが求められており、このため、溶剤を除去した後に形成される薄膜中の色素に偏在、凝集、表面への析出等が生じないようにバインダー樹脂中に色素が高濃度かつ均一に分散した状態である必要がある。さらにバインダー樹脂中に分散した色素は長期間の耐久性が要求され、色素間の反応、熱や光、湿分等環境による劣化がないことが必要である。
【０００５】
元来、赤外線吸収剤として使用される色素は光や熱、水分に対して非常に不安定なものがほとんどであり、バインダー樹脂にはこれら色素の劣化を防ぐ防御層として機能するものであることが要求される。しかしながらバインダー樹脂としてよく知られている上述の透明樹脂は十分な性能を有しておらず、その対策として種々の樹脂が提案されている。
【０００６】
例えば、特開平１１−１１６８２６号公報（特許文献１）には、透明な高分子樹脂中に複数の色素を分散させたフィルムが開示されており、この文献には、前記透明な高分子樹脂として、フルオレン骨格を有するジオールを共重合したポリエステルを使用してもよいことが記載されている。
【０００７】
また、特開２０００−２２７５１５号公報（特許文献２）には、近赤外線吸収色素をバインダー樹脂に分散した組成物からなるコート層を基材上へ積層して形成される近赤外線フィルターであって、前記バインダー樹脂がポリエステル系樹脂、アクリル系樹脂、ポリアミド系樹脂、ポリウレタン系樹脂、ポリオレフィン系樹脂、又はポリカーボネート系樹脂から選択された近赤外線吸収フィルターが開示されている。
【０００８】
また、特許第３３０８５４５号公報（特許文献３）には、フタロシアニン系金属錯体などの近赤外線吸収能を有する色素を、透明な高分子樹脂中に分散させた近赤外線吸収フィルムを含む多層近赤外線吸収フィルムと、電磁波吸収層、反射防止層、紫外線吸収層のうちの少なくとも１層を有する多層赤外線吸収フィルムが開示されている。この文献には、前記高分子樹脂として、共重合ポリエステル、ポリメチルメタクリレート、ポリスチレン、アモルファスポリオレフィン、ポリイソシアネート、ポリアリレート、トリアセチルセルロースなどの他、高濃度に色素を溶解させるため、特定の芳香族ジオールを共重合したポリエステル樹脂を例示しており、具体的には、実施例１において、テレフタル酸ジメチル０．４モル、エチレングリコール０．８８モル、および９，９−ビス（４−（２−ヒドロキシエトキシ）フェニル）フルオレン０．２８モルを原料とした共重合ポリエステルを使用している。
【０００９】
しかしながら、これらの樹脂は赤外線吸収色素を高濃度かつ均一に分散させる性能が十分ではなく、また、得られる近赤外線吸収フィルターの耐久性についても不十分であり、より高い性能を持つバインダ−樹脂が求められている。
【特許文献１】特開平１１−１１６８２６号公報（特許請求の範囲）
【特許文献２】特開２０００−２２７５１５号公報（特許請求の範囲）
【特許文献３】特許第３３０８５４５号公報（特許請求の範囲、実施例）
【発明の開示】
【発明が解決しようとする課題】
【００１０】
従って、本発明の目的は、赤外線吸収能を有する色素（特に、近赤外線吸収色素）を高濃度かつ均一に含有又は分散させることができ、かつ耐久性に優れた赤外線吸収フィルター（近赤外線吸収フィルター）およびこの赤外線吸収フィルターを備えた赤外線吸収パネル（近赤外線吸収パネル）を提供することにある。
【課題を解決するための手段】
【００１１】
本発明者らは、前記課題を達成するため鋭意検討した結果、フルオレン骨格を有する特定構造のポリカーボネート樹脂と赤外線吸収色素（特に近赤外線吸収色素）とを組みあわせると、前記色素の凝集や色素間の反応を生じることなく、前記色素を前記ポリカーボネート樹脂中に高濃度かつ均一に含有又は分散でき、さらに赤外線吸収色素を、長期に亘って、劣化をおこすことなく安定に保持できる耐久性に優れた赤外線吸収フィルター（又は赤外線吸収フィルム）が得られることを見いだし、本発明を完成した。
【００１２】
すなわち、本発明の赤外線吸収フィルター（近赤外線吸収フィルター）は、フルオレン骨格を有するポリカーボネート樹脂と、赤外線吸収能を有する色素とで構成されている。前記フルオレン骨格を有するポリカーボネート樹脂は、通常、下記式（１）で表される繰り返し単位を有するポリカーボネート樹脂であってもよい。
【００１３】
【化１】
2006119383.tif 000002
【００１４】
（式中、Ｒ1aおよびＲ1bは同一又は異なるアルキレン基を示し、Ｒ2a、Ｒ2b、Ｒ3aおよびＲ3bは同一又は異なる置換基を示す。ｋ１およびｋ２は同一又は異なる０又は１以上の整数を示し、ｍ１、ｍ２、ｎ１およびｎ２は同一又は異なる０〜４の整数を示す。）
前記式（１）において、ｋ１およびｋ２が、０又は１であり、基Ｒ1aおよびＲ1bがＣ2-4アルキレン基であり、ｍ１およびｍ２が０又は１であり、基Ｒ2aおよびＲ2bがアルキル基であってもよい。具体的な前記フルオレン骨格を有するポリカーボネート樹脂には、下記式（２）で示される繰り返し単位を含むポリカーボネート樹脂、下記式（３）で示される繰り返し単位を含むポリカーボネート樹脂、下記式（２）で示される繰り返し単位および下記式（４）で示される繰り返し単位を含むポリカーボネート樹脂などが含まれる。
【００１５】
【化２】
2006119383.tif 000003
【００１６】
【化３】
2006119383.tif 000004
【００１７】
【化４】
2006119383.tif 000005
【００１８】
前記フルオレン骨格を有するポリカーボネート樹脂は、フルオレン骨格を比較的高い濃度で有していてもよく、例えば、前記式（１）で示される繰返し単位を２０モル％以上（例えば、２０〜１００モル％）含むポリカーボネート樹脂であってもよい。
【００１９】
前記赤外線吸収能を有する色素（特に、近赤外線吸収能を有する色素）は、例えば、下記式（５）〜（９）で示される化合物から選択された少なくとも１種であってもよい。
【００２０】
【化５】
2006119383.tif 000006
【００２１】
（式中、Ｒpは、同一又は異なって、ハロゲン原子、アルキル基、アルコキシ基、アリール基、アリールオキシ基、アラルキル基、アミノ基、アミド基、イミド基、又はアリールチオ基であり、置換基を有していてもよく、隣接するＲpは環を形成していてもよい。ａは、０又は１〜４の整数を示す。Ｍpは、水素原子、２〜６価の金属原子又はその酸化物であり、カウンターアニオンで原子価が補われていてもよい。）
【００２２】
【化６】
2006119383.tif 000007
【００２３】
（式中、Ｒt1、Ｒt2、Ｒt3およびＲt4は、同一又は異なって、水素原子、ハロゲン原子、アルキル基、アリール基、アラルキル基、アルコキシ基、アリールオキシ基、又はアミノ基であり、置換基を有していてもよい。Ｍt1は４配位の遷移金属原子である。）
【００２４】
【化７】
2006119383.tif 000008
【００２５】
（式中、Ｒt5、Ｒt6、Ｒt7およびＲt8は、同一又は異なって、水素原子、ハロゲン原子、アルキル基、アリール基、アラルキル基、アルコキシ基、又はアミノ基であり、置換基を有していてもよい。Ｍt2は４配位の遷移金属原子であり、Ｑ+は１価のカチオンである。）
【００２６】
【化８】
2006119383.tif 000009
【００２７】
（式中、Ｒi1、Ｒi2、Ｒi3、Ｒi4、Ｒi5、Ｒi6、Ｒi7およびＲi8は、同一又は異なって、アルキル基であり、Ｒj1、Ｒj2、Ｒj3およびＲj4は、同一又は異なって、水素原子又はフッ素原子であり、Ｘ2-は二価のアニオンである。）
【００２８】
【化９】
2006119383.tif 000010
【００２９】
（式中、Ｒi9、Ｒi10、Ｒi11、Ｒi12、Ｒi13、Ｒi14、Ｒi15およびＲi16は、同一又は異なって、アルキル基であり、Ｒj5、Ｒj6、Ｒj7およびＲj8は、同一又は異なって、水素原子又はフッ素原子であり、Ｚ-は一価のアニオンである。）
前記赤外線吸収フィルターは、さらに、色調補正用色素を含んでいてもよい。
【００３０】
前記赤外線吸収能を有する色素の割合は、例えば、フルオレン骨格を有するポリカーボネート樹脂１００重量部に対して、０．０１〜１０重量部程度であってもよい。前記赤外線吸収フィルターは、赤外線（特に近赤外線）領域の光線を選択的に吸収するのが好ましい。そのため、前記赤外線吸収フィルターの４５０〜７００ｎｍにおける光線透過率の平均（平均光線透過率）は５５％以上程度であってもよく、８５０〜１１００ｎｍにおける光線透過率の平均（平均光線透過率）は２０％以下程度であってもよい。
【００３１】
前記赤外線吸収フィルターは、フィルム状であってもよく、キャスト法又はコーティング法により製膜されていてもよい。
【００３２】
本発明には、赤外線吸収フィルターを備えた赤外線吸収パネルも含まれる。
【００３３】
なお、本明細書中でいう「分散」とは、一つの相を形成する物質内に他の物質が複数の分子からなる微粒子となって散在する状態を意味するだけではなく、一つの相を形成する物質内に他の物質が単分子として散在している状態、つまりは溶解している状態も含む。
【発明の効果】
【００３４】
本発明では、フルオレン骨格を有する特定構造のポリカーボネート樹脂と赤外線吸収色素（特に近赤外線吸収色素）とを組みあわせるため、赤外線吸収能を有する色素（特に、近赤外線吸収色素）を高濃度かつ均一に含有又は分散させることができ、かつ耐久性に優れた赤外線吸収フィルター（近赤外線吸収フィルター）およびこの赤外線吸収フィルターを備えた赤外線吸収パネル（近赤外線吸収パネル）を得ることができる。
【発明を実施するための最良の形態】
【００３５】
本発明の赤外線吸収フィルター（近赤外線吸収フィルター）は、フルオレン骨格を有するポリカーボネート樹脂と、赤外線（特に近赤外線）吸収能を有する色素（赤外線吸収色素ということがある）とで構成されている。この赤外線吸収色素（近赤外線吸収色素）は、赤外線吸収フィルターに含有されており、通常、前記ポリカーボネート樹脂中に分散している。
【００３６】
（フルオレン骨格を有するポリカーボネート樹脂）
前記ポリカーボネート樹脂は、フルオレン骨格を有していれば特に限定されないが、通常下記式（１）で表される単位（繰り返し単位）を有している。
【００３７】
【化１０】
2006119383.tif 000011
【００３８】
（式中、Ｒ1aおよびＲ1bは同一又は異なるアルキレン基を示し、Ｒ2a、Ｒ2b、Ｒ3aおよびＲ3bは同一又は異なる置換基を示す。ｋ１およびｋ２は同一又は異なる０又は１以上の整数を示し、ｍ１、ｍ２、ｎ１およびｎ２は同一又は異なる０〜４の整数を示す。）
前記式（１）において、基Ｒ1aおよびＲ1bで表されるアルキレン基としては、限定されないが、例えば、エチレン基、トリメチレン基、プロピレン基、ブタン−１，２−ジイル基、ブタン−１，４−ジイル（テトラメチレン）基などのＣ2-6アルキレン基などが例示できる。好ましいアルキレン基は、Ｃ2-4アルキレン基であり、特に、Ｃ2-3アルキレン基（特に、エチレン基）が好ましい。なお、Ｒ1aおよびＲ1bは互いに同一又は異なるアルキレン基であってもよいが、通常、同一のアルキレン基であってもよい。
【００３９】
また、置換数（付加数）ｋ１およびｋ２は、０又は１以上であればよく、例えば、０〜１２、好ましくは０〜８、さらに好ましくは０〜６（例えば、０〜４）程度であってもよく、通常０又は１であってもよい。なお、基−［Ｏ−（Ｒ1a）k1−ＯＨ］（又は基−［Ｏ−（Ｒ1b）k2−ＯＨ］）で表されるヒドロキシル基又はヒドロキシル基含有基の置換位置は、フルオレンの９位に置換するフェニル基の２〜６位から選択でき、好ましくは２又は４位、さらに好ましくは４位であってもよい。
【００４０】
置換基Ｒ2aおよびＲ2bとしては、アルキル基（メチル基、エチル基、プロピル基、イソプロピル基、ブチル基、ｓ−ブチル基、イソブチル基、ｔ−ブチル基などのＣ1-20アルキル基、好ましくはＣ1-8アルキル基、さらに好ましくはＣ1-6アルキル基など）、シクロアルキル基（シクロペンチル基、シクロへキシル基などのＣ5-10シクロアルキル基、好ましくはＣ5-8シクロアルキル基、さらに好ましくはＣ5-6シクロアルキル基など）、アリール基［フェニル基、アルキルフェニル基（メチルフェニル基（トリル基）、ジメチルフェニル基（キシリル基）など）などのＣ6-10アリール基、好ましくはＣ6-8アリール基、特にフェニル基など）、アラルキル基（ベンジル基、フェネチル基などのＣ6-10アリール−Ｃ1-4アルキル基など）、アルケニル基（ビニル基、プロぺニル基などのＣ2-6アルケニル基、好ましくはＣ2-4アルケニル基）などの炭化水素基（例えば、Ｃ1-10炭化水素基）；アルコキシ基（メトキシ基などのＣ1-4アルコキシ基など）；アシル基（アセチル基などのＣ1-6アシル基など）；アルコキシカルボニル基（メトキシカルボニル基などのＣ1-4アルコキシカルボニル基など）；ハロゲン原子（フッ素原子、塩素原子など）；ニトロ基；シアノ基などが挙げられる。
【００４１】
好ましい置換基Ｒ2a（又はＲ2b）は、アルキル基（Ｃ1-6アルキル基）、シクロアルキル基（Ｃ5-8シクロアルキル基）、アリール基（Ｃ6-10アリール基）、アラルキル基（Ｃ6-8アリール−Ｃ1-2アルキル基）、アルケニル基、ハロゲン原子などであり、特にアルキル基（例えば、メチル基などのＣ1-4アルキル基）が好ましい。置換基Ｒ2a（又はＲ2b）は、単独で又は２種以上組み合わせてベンゼン環に置換していてもよい。また、基Ｒ2aおよびＲ2bは互いに同一又は異なっていてもよいが、通常、同一である。また、基Ｒ2a（又はＲ2b）は、同一のベンゼン環において、異なっていてもよく、同一であってもよい。
【００４２】
また、置換基Ｒ2a（又はＲ2b）の置換位置は、特に限定されず、置換数ｍ１（又はｍ２）などに応じて、フェニル基の２〜６位（例えば、２位、３位、５位、６位、３，５−位など）の適当な位置に置換できる。
【００４３】
好ましい置換数ｍ１およびｍ２は、０又は１〜３、さらに好ましくは０又は１〜２である。なお、置換数ｍ１およびｍ２は、異なっていてもよいが、通常、同一である場合が多い。
【００４４】
Ｒ3aおよびＲ3bで表される置換基としては、特に限定されないが、通常、アルキル基である場合が多い。アルキル基としては、メチル基、エチル基、プロピル基、イソプロピル基、ブチル基、ｔ−ブチル基などのＣ1-6アルキル基（例えば、Ｃ1-4アルキル基、特にメチル基）などが例示できる。基Ｒ3aおよびＲ3bは互いに異なっていてもよく、同一であってもよい。また、基Ｒ3a（又はＲ3b）は、同一のベンゼン環において、異なっていてもよく、同一であってもよい。なお、フルオレン骨格を構成するベンゼン環に対する基Ｒ3a（又はＲ3b）の結合位置（置換位置）は、特に限定されない。好ましい置換数ｎ１およびｎ２は、０又は１、特に、０である。なお、置換数ｎ１及びｎ２は、異なっていてもよいが、通常、同一である。
【００４５】
前記式（１）において、好ましい組合せとしては、例えば、ｋ１およびｋ２が、０又は１であり、基Ｒ1aおよびＲ1bがＣ2-4アルキレン基（特にエチレン基）であり、ｍ１およびｍ２が０又は１であり、基Ｒ2aおよびＲ2bがＣ1-10炭化水素基（特に、Ｃ1-4アルキル基などのアルキル基）である組合せなどが挙げられる。
【００４６】
特に好ましい前記式（１）で表される繰り返し単位には、下記式（２）で示される繰り返し単位、下記式（３）で示される繰り返し単位が含まれる。
【００４７】
【化１１】
2006119383.tif 000012
【００４８】
【化１２】
2006119383.tif 000013
【００４９】
フルオレン骨格を有するポリカーボネート樹脂は、前記式（１）で示される単位を単独で又は２種以上組みあわせて有していてもよい。すなわち、前記ポリカーボネート樹脂は、フルオレン骨格を有する単位として、単一の単位のみを有していてもよく、異なる単位（例えば、前記式（２）の単位および（３）の単位）を有していてもよい。
【００５０】
フルオレン骨格を有するポリカーボネート樹脂は、特に限定されないが、通常、少なくともフルオレン骨格を含有するジヒドロキシ化合物（フルオレン骨格含有ジヒドロキシ化合物）で構成されたジオール成分と、カーボネート形成性化合物との反応により得ることができる。
【００５１】
（ジオール成分）
ジオール成分において、フルオレン骨格含有ジヒドロキシ化合物としては、特に限定されないが、前記式（１）の単位を有するポリカーボネート樹脂を得る場合には、下記式（１Ａ）で表される化合物を使用できる。
【００５２】
【化１３】
2006119383.tif 000014
【００５３】
（式中、Ｒ1a、Ｒ1b、Ｒ2a、Ｒ2b、Ｒ3a、Ｒ3b、ｋ１、ｋ２、ｍ１、ｍ２、ｎ１およびｎ２は前記と同じ。）
上記式（１Ａ）において、アルキレン基（Ｒ2aおよびＲ2b）、置換基（Ｒ1a、Ｒ1b、Ｒ2a、およびＲ2b）、係数又は置換数（ｋ１、ｋ２、ｍ１、ｍ２、ｎ１およびｎ２）の好ましい態様などは前記と同じである。
【００５４】
以下に代表的な前記式（１Ａ）で表される化合物（ｋ１＝ｋ２＝０の化合物、ｋ１＝ｋ２＝１以上の化合物）を例示する。
【００５５】
（i）ｋ１＝ｋ２＝０の化合物
前記式（１Ａ）で表され、ｋ１＝ｋ２＝０である代表的な化合物としては、９，９−ビス（ヒドロキシフェニル）フルオレン類、例えば、９，９−ビス（ヒドロキシフェニル）フルオレン｛例えば、９，９−ビス（４−ヒドロキシフェニル）フルオレンなど｝；９，９−ビス（ヒドロキシ−アルキルフェニル）フルオレン｛例えば、９，９−ビス（４−ヒドロキシ−３−メチルフェニル）フルオレン、９，９−ビス（２−ヒドロキシ−５−メチルフェニル）フルオレン、９，９−ビス（４−ヒドロキシ−３−エチルフェニル）フルオレン、９，９−ビス（４−ヒドロキシ−３−プロピルフェニル）フルオレン、９，９−ビス（４−ヒドロキシ−３−イソプロピルフェニル）フルオレン、９，９−ビス（４−ヒドロキシ−３−ｎ−ブチルフェニル）フルオレン、９，９−ビス（４−ヒドロキシ−３−イソブチルフェニル）フルオレン、９，９−ビス［４−ヒドロキシ−３−（１−メチルプロピル）フェニル］フルオレンなどの９，９−ビス（ヒドロキシ−モノＣ1-6アルキルフェニル）フルオレン；９，９−ビス（４−ヒドロキシ−３，５−ジメチルフェニル）フルオレン、９，９−ビス（４−ヒドロキシ−２，５−ジメチルフェニル）フルオレン、９，９−ビス（４−ヒドロキシ−３，５−ジエチルフェニル）フルオレン、９，９−ビス（４−ヒドロキシ−３，５−ジプロピルフェニル）フルオレン、９，９−ビス（４−ヒドロキシ−３，５−ジイソプロピルフェニル）フルオレン、９，９−ビス（４−ヒドロキシ−３，５−ジ−ｎ−ブチルフェニル）フルオレン、９，９−ビス（４−ヒドロキシ−３，５−ジイソブチルフェニル）フルオレン、９，９−ビス［４−ヒドロキシ−３，５−ビス（１−メチルプロピル）フェニル］フルオレンなどの９，９−ビス（ヒドロキシ−ジＣ1-6アルキルフェニル）フルオレン｝、９，９−ビス（ヒドロキシ−シクロアルキルフェニル）フルオレン｛例えば、９，９−ビス（４−ヒドロキシ−３−シクロヘキシルフェニル）フルオレンなどの９，９−ビス（ヒドロキシ−モノＣ5-8シクロアルキルフェニル）フルオレンなど｝、９，９−ビス（ヒドロキシ−アリールフェニル）フルオレン｛例えば、９，９−ビス（４−ヒドロキシ−３−フェニルフェニル）フルオレンなどの９，９−ビス（ヒドロキシ−モノＣ6-8アリールフェニル）フルオレン；９，９−ビス（４−ヒドロキシ−３，５−ジフェニルフェニル）フルオレンなどの９，９−ビス（ヒドロキシ−ジＣ6-8アリールフェニル）フルオレンなど｝、９，９−ビス（ヒドロキシ−アラルキルフェニル）フルオレン｛例えば、９，９−ビス（４−ヒドロキシ−３−ベンジルフェニル）フルオレンなどの９，９−ビス［ヒドロキシ−モノ（Ｃ6-8アリールＣ1-4アルキル）フェニル］フルオレン；９，９−ビス（４−ヒドロキシ−３，５−ジベンジルフェニル）フルオレンなどの９，９−ビス［ヒドロキシ−ジ（Ｃ6-8アリールＣ1-4アルキル）フェニル］フルオレンなど｝、９，９−ビス（ヒドロキシ−アルケニルフェニル）フルオレン｛例えば、９，９−ビス（４−ヒドロキシ−３−プロペニルフェニル）フルオレンなどの９，９−ビス（ヒドロキシ−モノＣ2-4アルケニルフェニル）フルオレンなど｝、９，９−ビス（ヒドロキシ−ハロフェニル）フルオレン｛例えば、９，９−ビス（４−ヒドロキシ−３−フルオロフェニル）フルオレンなどの９，９−ビス（ヒドロキシ−モノハロフェニル）フルオレン｝などの置換基を有する９，９−ビス（ヒドロキシフェニル）フルオレンなどが挙げられる。
【００５６】
なお、前記式（１Ａ）で表され、ｋ１＝ｋ２＝０である化合物は、フルオレノン類（９−フルオレノンなど）と対応するフェノール類との反応により得ることできる。例えば、９，９−ビス（４−ヒドロキシフェニル）フルオレンは、例えば、フェノールと９−フルオレノンとの反応によって得てもよい。
【００５７】
（ii）ｋ１＝ｋ２＝１以上の化合物
前記式（１Ａ）で表され、ｋ１＝ｋ２＝１以上である代表的な化合物としては、９，９−ビス（ヒドロキシアルコキシフェニル）フルオレン類、例えば、９，９−ビス（ヒドロキシアルコキシフェニル）フルオレン｛例えば、９，９−ビス［４−（２−ヒドロキシエトキシ）フェニル］フルオレン、９，９−ビス［４−（３−ヒドロキシプロポキシ）フェニル］フルオレン、９，９−ビス［４−（４−ヒドロキシブトキシ）フェニル］フルオレンなどの９，９−ビス（ヒドロキシＣ2-4アルコキシフェニル）フルオレンなど｝；９，９−ビス（ヒドロキシアルコキシ−アルキルフェニル）フルオレン｛例えば、９，９−ビス［４−（２−ヒドロキシエトキシ）−３−メチルフェニル］フルオレン、９，９−ビス［２−（２−ヒドロキシエトキシ）−５−メチルフェニル］フルオレン、９，９−ビス［４−（２−ヒドロキシエトキシ）−３−エチルフェニル］フルオレン、９，９−ビス［４−（２−ヒドロキシエトキシ）−３−プロピルフェニル］フルオレン、９，９−ビス［４−（２−ヒドロキシエトキシ）−３−イソプロピルフェニル］フルオレン、９，９−ビス［４−（２−ヒドロキシエトキシ）−３−ｎ−ブチルフェニル］フルオレン、９，９−ビス［４−（２−ヒドロキシエトキシ）−３−イソブチルフェニル］フルオレン、９，９−ビス［４−（２−ヒドロキシエトキシ）−３−（１−メチルプロピル）フェニル］フルオレン、９，９−ビス［４−（３−ヒドロキシプロポキシ）−３−メチルフェニル］フルオレン、９，９−ビス［４−（４−ヒドロキシブトキシ）−３−メチルフェニル］フルオレンなどの９，９−ビス（ヒドロキシＣ2-4アルコキシ−モノＣ1-6アルキルフェニル）フルオレン；９，９−ビス［４−（２−ヒドロキシエトキシ）−３，５−ジメチルフェニル］フルオレン、９，９−ビス［４−（２−ヒドロキシエトキシ）−２，５−ジメチルフェニル］フルオレン、９，９−ビス［４−（２−ヒドロキシエトキシ）−３，５−ジエチルフェニル］フルオレン、９，９−ビス［４−（２−ヒドロキシエトキシ）−３，５−ジプロピルフェニル］フルオレン、９，９−ビス［４−（２−ヒドロキシエトキシ）−３，５−ジイソプロピルフェニル］フルオレン、９，９−ビス［４−（２−ヒドロキシエトキシ）−３，５−ジ−ｎ−ブチルフェニル］フルオレン、９，９−ビス［４−（２−ヒドロキシエトキシ）−３，５−ジイソブチルフェニル］フルオレン、９，９−ビス［４−（２−ヒドロキシエトキシ）−３，５−ビス（１−メチルプロピル）フェニル］フルオレン、９，９−ビス［４−（３−ヒドロキシプロポキシ）−３，５−ジメチルフェニル］フルオレン、９，９−ビス［４−（４−ヒドロキシブトキシ）−３，５−ジメチルフェニル］フルオレンなどの９，９−ビス（ヒドロキシＣ2-4アルコキシ−ジＣ1-6アルキルフェニル）フルオレン｝、９，９−ビス（ヒドロキシアルコキシ−シクロアルキルフェニル）フルオレン｛例えば、９，９−ビス［４−（２−ヒドロキシエトキシ）−３−シクロヘキシルフェニル］フルオレンなどの９，９−ビス（ヒドロキシＣ2-4アルコキシ−モノＣ5-8シクロアルキルフェニル）フルオレンなど｝、９，９−ビス（ヒドロキシアルコキシ−アリールフェニル）フルオレン｛例えば、９，９−ビス［４−（２−ヒドロキシエトキシ）−３−フェニルフェニル］フルオレンなどの９，９−ビス（ヒドロキシＣ2-4アルコキシ−モノＣ6-8アリールフェニル）フルオレン；９，９−ビス［４−（２−ヒドロキシエトキシ）−３，５−ジフェニルフェニル］フルオレンなどの９，９−ビス（ヒドロキシＣ2-4アルコキシ−ジＣ6-8アリールフェニル）フルオレンなど｝、９，９−ビス（ヒドロキシアルコキシ−アラルキルフェニル）フルオレン｛例えば、９，９−ビス［４−（２−ヒドロキシエトキシ）−３−ベンジルフェニル］フルオレンなどの９，９−ビス［ヒドロキシＣ2-4アルコキシ−モノ（Ｃ6-8アリールＣ1-4アルキル）フェニル］フルオレン；９，９−ビス［４−（２−ヒドロキシエトキシ）−３，５−ジベンジルフェニル］フルオレンなどの９，９−ビス［ヒドロキシＣ2-4アルコキシ−ジ（Ｃ6-8アリールＣ1-4アルキル）フェニル］フルオレンなど｝、９，９−ビス（ヒドロキシアルコキシ−アルケニルフェニル）フルオレン｛例えば、９，９−ビス［４−（２−ヒドロキシエトキシ）−３−プロペニルフェニル］フルオレンなどの９，９−ビス（ヒドロキシＣ2-4アルコキシ−モノＣ2-4アルケニルフェニル）フルオレンなど｝、９，９−ビス（ヒドロキシアルコキシ−ハロフェニル）フルオレン｛例えば、９，９−ビス［４−（２−ヒドロキシエトキシ）−３−フルオロフェニル］フルオレンなどの９，９−ビス（ヒドロキシＣ2-4アルコキシ−モノハロフェニル）フルオレン｝などの置換基を有する９，９−ビス（ヒドロキシアルコキシフェニル）フルオレン；これらの９，９−ビス（ヒドロキシアルコキシフェニル）フルオレン類に対応し、前記置換数（付加数）ｋ１およびｋ２が２以上である９，９−ビス（ヒドロキシポリアルコキシフェニル）フルオレン類などが挙げられる。
【００５８】
なお、前記式（１Ａ）で表され、ｋ１＝ｋ２＝１以上の化合物は、前記９，９−ビス（ヒドロキシフェニル）フルオレン類（前記式（１Ａ）で表され、ｋ１＝ｋ２＝０の化合物）と、基Ｒ1aおよびＲ1bに対応する化合物（アルキレンオキサイド、ハロアルカノールなど）とを反応させることにより得られる。例えば、９，９−ビス［４−（２−ヒドロキシエトキシ）フェニル］フルオレンは、９，９−ビス（４−ヒドロキシフェニル）フルオレンにエチレンオキサイドを付加することにより得てもよく、９，９−ビス［４−（３−ヒドロキシプロポキシ）フェニル］フルオレンは、例えば、９，９−ビス［４−ヒドロキシフェニル］フルオレンと３−クロロプロパノールとをアルカリ条件下にて反応させることにより得てもよい。
【００５９】
フルオレン骨格含有ジヒドロキシ化合物（前記式（１Ａ）で表される化合物）は、単独で又は二種類以上を組み合わせて用いてもよい。
【００６０】
これらのフルオレン骨格含有ジヒドロキシ化合物（前記式（１Ａ）で表される化合物）のうち、９，９−ビス（ヒドロキシフェニル）フルオレン、９，９−ビス（ヒドロキシ−モノＣ1-6アルキルフェニル）フルオレン、９，９−ビス（ヒドロキシＣ2-4アルコキシフェニル）フルオレン、９，９−ビス（ヒドロキシＣ2-4アルコキシ−モノＣ1-6アルキルフェニル）フルオレン｛例えば、９，９−ビス［４−（２−ヒドロキシエトキシ）−３−メチルフェニル］フルオレン｝などが好ましく、特に、９，９−ビス（ヒドロキシ−モノＣ1-6アルキルフェニル）フルオレン｛特に、９，９−ビス（４−ヒドロキシ−３−メチルフェニル）フルオレンなど｝、９，９−ビス（ヒドロキシＣ2-4アルコキシフェニル）フルオレン｛特に、９，９−ビス［４−（２−ヒドロキシエトキシ）フェニル］フルオレン｝が好ましい。
【００６１】
前記ジオール成分は、少なくともフルオレン骨格含有ジヒドロキシ化合物を含んでいればよく、他のジオール成分（フルオレン骨格含有ジヒドロキシ化合物の範疇に属さないジオール成分）を含んでいてもよい。
【００６２】
他のジオール成分（又は第２のジオール成分）としては、下記一般式（１Ｂ）で表される化合物などが挙げられる。
【００６３】
ＨＯ−Ｒ−ＯＨ      （１Ｂ）
（式中、Ｒは、炭化水素基を含む二価の基を示す。）
上記式（１Ｂ）において、基Ｒで表される炭化水素基を含む二価の基は、少なくとも炭化水素基（例えば、Ｃ2-30炭化水素基）を含んでいればよく、二価の炭化水素基であってもよく、炭化水素基が結合した二価の基であってもよい。
【００６４】
二価の炭化水素基に対応する炭化水素としては、アルカン（メタン、エタン、プロパン、ブタンなどのＣ1-10アルカン、好ましくはＣ1-8アルカン、さらに好ましくはＣ1-6アルカン）、シクロアルカン（シクロペンタン、シクロヘキサンなどのＣ4-10シクロアルカン、好ましくはＣ5-8シクロアルカン）、アレーン（ベンゼンなどのＣ6-15アレーン、好ましくはＣ6-10アレーン）、これらの基が結合した炭化水素基｛例えば、ジアルキルシクロアルカン［ジメチルシクロヘキサン（１，４−ジメチルシクロヘキサンなど）などのジＣ1-4アルキルＣ5-8シクロアルカンなど］、ジアルキルアレーン［キシレン（ｐ−キシレンなど）などのジＣ1-4アルキルＣ6-10アレーンなど］、アリールアレーン（ビフェニルなどのＣ6-10アリールＣ6-10アレーンなど）、ジアリールアルカン（ジフェニルメタン、２，２−ジフェニルエタン、２，２−ジフェニルプロパン、２，２−ジフェニルブタンなどのジＣ6-10アリールＣ1-10アルカン、好ましくはジフェニルＣ1-6アルカンなど）、ジアリールシクロアルカン（１，１−ジフェニルシクロヘキサンなどのジＣ6-10アリールＣ5-8シクロアルカンなど）、ビス（アリールアリール）アルカン［２，２−ビス（３−ビフェニリル）プロパンなどのビス（Ｃ6-10アリールＣ6-10アリール）Ｃ1-4アルカンなど］、ジアラルキルアレーン［例えば、１，３−ジ［２−（２−フェニルプロピル）］ベンゼンなどのジ（Ｃ6-10アリール−Ｃ1-6アルキル）Ｃ6-10アレーン、好ましくはジ（フェニル−Ｃ1-4アルキル）ベンゼン］など｝などが挙げられる。
【００６５】
炭化水素基が結合した二価の基において、炭化水素としては、上記例示の炭化水素などが挙げられる。炭化水素基は、直接結合により結合していてもよく、ヘテロ原子（窒素原子、酸素原子、硫黄原子など）を含む基を介して結合していてもよい。ヘテロ原子を含む基としては、酸素原子を含む基［エーテル基（−Ｏ−）、カルボニル基、エステル基など］、窒素原子を含む基（イミノ基、アミド基など）、硫黄原子を含む基（チオ基（−Ｓ−）、スルフィニル基、スルホニル基など）などが挙げられる。
【００６６】
炭化水素基が結合した二価の基に対応する代表的な化合物としては、例えば、ジアリールエーテル（ジフェニルエーテルなどのジＣ6-10アリールエーテル、好ましくはジＣ6-8アリールエーテル）、ジアリールスルフィド（ジフェニルスルフィドなどのジＣ6-10アリールスルフィド、好ましくはジＣ6-8アリールスルフィド）、ジアリールスルホキシド（ジフェニルスルホキシドなどのジＣ6-10アリールスルホキシド、好ましくはジＣ6-8アリールスルホキシド）、ジアリールスルホン（ジフェニルスルホンなどのジＣ6-10アリールスルホン、好ましくはジＣ6-8アリールスルホン）などが挙げられる。
【００６７】
なお、炭化水素を含む二価の基は、置換基を有していてもよい。置換基としては、前記フルオレン骨格を有する化合物の項で例示の基と同様の置換基が挙げられる。好ましい置換基には、アルキル基（メチル基、エチル基、イソプロピル基、ｔ−ブチル基などのＣ1-6アルキル基、好ましくはＣ1-4アルキル基など）、シクロアルキル基（シクロヘキシル基などのＣ5-8シクロアルキル基など）、アリール基（フェニル基などのＣ6-8アリール基など）、ハロゲン原子（フッ素原子、塩素原子、臭素原子など）などが含まれる。前記二価の基は、単独で又は２種以上組みあわせて置換基を有していてもよい。
【００６８】
前記式（１Ｂ）で表される代表的な他のジオール成分としては、脂肪族ジオール化合物［アルカンジオール（エチレングリコール、１，２−プロパンジオール、１，３−プロパンジオール、１，４−ブタンジオール、１，２−ブタンジオール、１，３−ブタンジオール、１，４−ペンタンジオール、１，５−ペンタンジオール、１，３−ペンタンジオール、ネオペンチルグリコールなどのＣ1-10アルカンジオール、好ましくはＣ1-6アルカンジオール）など］、脂環族ジオール化合物［例えば、シクロペンタンジメタノール、シクロヘキサンジメタノールなどのジ（ヒドロキシＣ1-4アルキル）Ｃ5-8シクロアルカン］、芳香族ジオール化合物｛芳香脂肪族ジオール［例えば、１，４−ベンゼンジメタノール、１，３−ベンゼンジメタノールなどのジ（ヒドロキシＣ1-4アルキル）Ｃ6-10アレーンなど］、ビスフェノール類など｝などが含まれる。
【００６９】
ビスフェノール類としては、４，４’−ジヒドロキシビフェニル、４，４’−ジヒドロキシ−３，３’−ジクロロビフェニルなどのジ（ヒドロキシＣ6-10アレーン）；ビス（４−ヒドロキシフェニル）メタン、１，１−ビス（４−ヒドロキシフェニル）エタン、１，１−ビス（４−ヒドロキシフェニル）−１−フェニルエタン、２，２−ビス（４−ヒドロキシフェニル）プロパン、２，２−ビス（４−ヒドロキシ−３−メチルフェニル）プロパン、２，２−ビス（４−ヒドロキシ−３−イソプロピルフェニル）プロパン、２，２−ビス（３−t−ブチル−４−ヒドロキシフェニル）プロパン、２，２−ビス（４−ヒドロキシフェニル）ブタン、４，４−ビス（４−ヒドロキシフェニル）ヘプタン、２，２−ビス（４−ヒドロキシフェニル）オクタン、２，２−ビス（３−ブロモ−４−ヒドロキシフェニル）プロパン、２，２−ビス（３，５−ジブロモ−４−ヒドロキシフェニル）プロパン、２，２−ビス（３，５−ジクロロ−４−ヒドロキシフェニル）プロパン、２，２−ビス（３，５−ジメチル−４−ヒドロキシフェニル）プロパン、２，２−ビス（３−シクロヘキシル−４−ヒドロキシフェニル）プロパン、２，２−ビス（４−ヒドロキシフェニル）ヘキサフルオロプロパン、ビス（４−ヒドロキシフェニル）ジフェニルメタンなどのビス（ヒドロキシフェニル）アルカン類［好ましくはビス（ヒドロキシフェニル）Ｃ1-10アルカン、さらに好ましくはビス（ヒドロキシフェニル）Ｃ1-8アルカン］；２，２−ビス（４−ヒドロキシ−３，３’−ビフェニル）プロパンなどのビス（ヒドロキシフェニルアリール）アルカン類［好ましくはビス（ヒドロキシビフェニリル）Ｃ1-10アルカン、さらに好ましくはビス（ヒドロキシビフェニリル）Ｃ1-8アルカン］；１，１−ビス（４−ヒドロキシフェニル）−３，３，５−トリメチルシクロヘキサン、１，１−ビス（３−シクロヘキシル−４−ヒドロキシフェニル）シクロヘキサン、１，１−ビス（４−ヒドロキシフェニル）シクロヘキサン、１，１−ビス（４−ヒドロキシフェニル）シクロペンタンなどのビス（ヒドロキシフェニル）シクロアルカン類［好ましくはビス（ヒドロキシフェニル）Ｃ5-10シクロアルカン、さらに好ましくはビス（ヒドロキシフェニル）Ｃ5-8シクロアルカン］；４，４’−ジヒドロキシジフェニルエ−テル、４，４’−ジヒドロキシ−３，３’−ジメチルジフェニルエ−テルなどのビス（ヒドロキシフェニル）エーテル；４，４’−ジヒドロキシジフェニルスルホン、４，４’−ジヒドロキシ−３，３’−ジメチルジフェニルスルホン、４，４’−ジヒドロキシ−３，３’−ジフェニルジフェニルスルホン、４，４’−ジヒドロキシ−３，３’，５，５’−テトラメチルジフェニルスルホンなどのビス（ヒドロキシフェニル）スルホン類；４，４’−ジヒドロキシジフェニルスルホキシド、４，４’−ジヒドロキシ−３，３’−ジメチルジフェニルスルホキシド、４，４’−ジヒドロキシ−３，３’−ジフェニルジフェニルスルホキシドなどのビス（ヒドロキシフェニル）スルホキシド類；４，４’−ジヒドロキシジフェニルスルフィド、４，４’−ジヒドロキシ−３，３’−ジメチルジフェニルスルフィド、４，４’−ジヒドロキシ−３，３’−ジフェニルジフェ���ルスルフィドなどのビス（ヒドロキシフェニル）スルフィド類；４，４’−（ｍ−フェニレンジイソプロピリデン）ジフェノール、４，４’−（ｏ−フェニレンジイソプロピリデン）ジフェノール、４，４’−（ｐ−フェニレンジイソプロピリデン）ジフェノールなどのビス（ヒドロキシフェニル−アルキル）アレーン類｛好ましくはビス（ヒドロキシフェニル−Ｃ1-4アルキル）Ｃ6-10アレーン、さらに好ましくはビス（ヒドロキシフェニル−Ｃ1-4アルキル）ベンゼン｝などが挙げられる。
【００７０】
前記式（１Ｂ）で表されるジオール成分は、単独で又は二種類以上を組み合わせて用いることもできる。
【００７１】
好ましい第２のジオール成分としては、ビスフェノール類、例えば、ビス（ヒドロキシフェニル）アルカン類［例えば、１，１−ビス（４−ヒドロキシフェニル）−１−フェニルエタン、２，２−ビス（４−ヒドロキシフェニル）プロパン、２，２−ビス（４−ヒドロキシ−３−メチルフェニル）プロパン、２，２−ビス（３，５−ジブロモ−４−ヒドロキシフェニル）プロパンなどのビス（ヒドロキシフェニル）Ｃ1-4アルカンなど］、ビス（ヒドロキシフェニル）シクロアルカン類［例えば、１，１−ビス（４−ヒドロキシフェニル）シクロヘキサン、１，１−ビス（４−ヒドロキシフェニル）−３，３，５−トリメチルシクロヘキサンなどのビス（ヒドロキシフェニル）Ｃ5-8シクロアルカンなど］、ビス（ヒドロキシフェニル）スルホン類［例えば、４，４’−ジヒドロキシジフェニルスルホン、４，４’−ジヒドロキシ−３，３’−ジメチルジフェニルスルホンなど］、ビス（ヒドロキシフェニル−アルキル）アレーン類［例えば、４，４’−（ｍ−フェニレンジイソプロピリデン）ジフェノールなどのビス（ヒドロキシフェニル−Ｃ1-4アルキル）ベンゼン］などが含まれる。特に、ビス（ヒドロキシフェニル）アルカン類［特に、２，２−ビス（４−ヒドロキシフェニル）プロパンなどのビス（ヒドロキシフェニル）Ｃ1-4アルカン］が好ましく、さらには、２，２−ビス（４−ヒドロキシフェニル）プロパン（ビスフェノールＡ）が好ましい。
【００７２】
なお、他のジオール成分（又は第２のジオール成分）として、前記式（１Ｂ）で表される化合物を使用すると、下記式（１Ｃ）で表される単位（繰り返し単位）を含むポリカーボネート樹脂が得られる。
【００７３】
−Ｏ−Ｒ−Ｏ−ＣＯ−      （１Ｃ）
（式中、Ｒは、前記と同じ。）
特に好ましいジオール成分（又はジオール成分の組合せ）には、例えば、（i）９，９−ビス（ヒドロキシ−モノＣ1-6アルキルフェニル）フルオレン｛特に、９，９−ビス（４−ヒドロキシ−３−メチルフェニル）フルオレンなど｝単独、（ii）９，９−ビス（ヒドロキシＣ2-4アルコキシフェニル）フルオレン｛特に、９，９−ビス［４−（２−ヒドロキシエトキシ）フェニル］フルオレン｝単独、（iii）９，９−ビス（ヒドロキシ−モノＣ1-6アルキルフェニル）フルオレン｛特に、９，９−ビス（４−ヒドロキシ−３−メチルフェニル）フルオレンなど｝とビス（ヒドロキシフェニル）アルカン類［特に、２，２−ビス（４−ヒドロキシフェニル）プロパンなどのビス（ヒドロキシフェニル）Ｃ1-4アルカン］との組み合わせ、（iv）９，９−ビス（ヒドロキシＣ2-4アルコキシフェニル）フルオレン｛特に、９，９−ビス［４−（２−ヒドロキシエトキシ）フェニル］フルオレン｝とビス（ヒドロキシフェニル−アルキル）アレーン類［特に、４，４’−（ｍ−フェニレンジイソプロピリデン）ジフェノールなどのビス（ヒドロキシフェニル−Ｃ1-4アルキル）ベンゼン］との組み合わせなどが挙げられ、中でも、（iii）９，９−ビス（ヒドロキシ−モノＣ1-6アルキルフェニル）フルオレン｛特に、９，９−ビス（４−ヒドロキシ−３−メチルフェニル）フルオレン｝とビス（ヒドロキシフェニル）アルカン類［特に、２，２−ビス（４−ヒドロキシフェニル）プロパンなどのビス（ヒドロキシフェニル）Ｃ1-4アルカン］との組み合わせが最も好ましい。
【００７４】
例えば、９，９−ビス（４−ヒドロキシ−３−メチルフェニル）フルオレンと、２，２−ビス（４−ヒドロキシフェニル）プロパンとをジオール成分として用いると、前記式（２）で示される繰り返し単位および下記式（４）で示される単位（繰り返し単位）を含むポリカーボネート樹脂を得ることができる。
【００７５】
【化１４】
2006119383.tif 000015
【００７６】
（カーボネート形成性化合物）
前記ポリカーボネート樹脂の原料であるカーボネート形成性化合物（カーボネート形成性誘導体、カーボネート前駆体）とはカーボネート結合を形成することのできる化合物を意味する。このようなカーボネート形成性化合物としては、例えば、ホスゲン類（ホスゲン、ジホスゲン、トリホスゲンなど）、カーボネート類［例えば、ジアルキルカーボネート（ジメチルカーボネート、ジエチルカーボネートなど）、ジアリールカーボネート（ジフェニルカーボネート、ジナフチルカーボネートなど）などの炭酸ジエステル類］などが挙げられ、中でもホスゲン、ジフェニルカーボネートが好ましく用いられる。カーボネート形成性化合物は、単独で又は２種以上組みあわせて用いてもよい。
【００７７】
前記フルオレン骨格を有するポリカーボネート樹脂は、単独で又は２種以上組みあわせたブレンド物であってもよい。例えば、前記ポリカーボネート樹脂は、単一の一般式（１）で示される繰返し単位を含有するポリカーボネート樹脂であってもよく、前記ポリカーボネート樹脂の２種類以上からなるブレンドでもよい。
【００７８】
前記ポリカーボネート樹脂は、比較的高い割合でフルオレン骨格を有しているのが好ましい。例えば、前記フルオレン骨格を有するポリカーボネート樹脂は、前記式（１）で示される繰返し単位を、前記ポリカーボネート樹脂の繰り返し単位全体［例えば、前記式（１）の繰り返し単位（モル）および前記式（１ｃ）の繰り返し単位（モル）の総量（モル）］の２０モル％以上（例えば、２５〜１００モル％）、好ましくは３０モル％以上（例えば、３０〜９０モル％）さらに好ましくは４０モル％以上（例えば、４０〜８０モル％）含んでいてもよい。フルオレン骨格（前記式（１）で示される繰り返し単位）の含有率が高いほど、赤外線吸収能を有する色素を高濃度かつ均一に分散することができるため好ましい。これにより、より薄い膜厚においても近赤外線の吸収率向上と可視光の光線透過率低下の防止とを効率よく両立できる。
【００７９】
前記ポリカーボネート樹脂の粘度平均分子量は、例えば、５，０００〜１００，０００、好ましくは８，０００〜５０，０００、さらに好ましくは１０，０００〜３０，０００程度であってもよい。ここでいう粘度平均分子量（Ｍ）とは、塩化メチレンに前記ポリカーボネート樹脂を２０℃で０．７ｇ／ｄｌの濃度で溶解した溶液から求めた比粘度（ηsp）を次式に挿入して求めたものである。
【００８０】
ηsp／Ｃ＝［η］＋０．４５×［η］2Ｃ
［η］＝１．２３×１０-4Ｍ0.83        （Ｃは樹脂濃度で０．７である）
粘度平均分子量が小さすぎる（例えば、５，０００よりも小さい）場合、前記ポリカーボネート樹脂の耐熱性が低下する虞がある。また、粘度平均分子量が大きすぎる（例えば、１００，０００よりも大きい）場合、前記ポリカーボネート樹脂の合成が困難となるだけでなく、溶融混練により、本発明の赤外線吸収フィルターを製造する際には溶融混練が困難となる場合があり、キャスト法もしくはコーティング法にて赤外線吸収フィルターを製造する際には溶媒に対する溶解性が低下する場合がある。
【００８１】
前記ポリカーボネート樹脂のガラス転移点（Ｔｇ）は、例えば、８０〜２５０℃、好ましくは１００〜２００℃程度であってもよい。Ｔｇが低すぎる（例えば、８０℃よりも小さい）場合、本発明の赤外線吸収フィルターの耐熱性が低下する虞があり、Ｔｇが高すぎる（２５０℃より大きい）場合、溶融混練にて本発明の赤外線吸収フィルターを製造する際には溶融混練が困難となる場合がある。
【００８２】
前記ポリカーボネート樹脂は、通常のポリカーボネート樹脂を製造するそれ自体公知の反応手段により製造することができる。例えば、カーボネート形成性化合物としてホスゲンを使用する反応では、通常、水酸化ナトリウム、水酸化カリウム等のアルカリ化合物、および塩化メチレン、クロロベンゼン等の溶媒の存在下でジヒドロキシ化合物とホスゲンの反応を行ってもよい。この際、反応促進のために、例えばトリエチルアミン等の第三級アミンまたはテトラ−ｎ−ブチルアンモニウムブロマイド等の第四級アンモニウム塩、テトラ−ｎ−ブチルホスホニウムブロマイド等のホスホニウム塩等の触媒を用いることもできる。
【００８３】
カーボネート形成性化合物としてジフェニルカーボネート等の炭酸ジエステルを用いる場合は、不活性ガス雰囲気下でジヒドロキシ化合物と炭酸ジエステルとを加熱、反応させ、生成するアルコールもしくはフェノール類を留去することによって行ってもよい。この際、反応を促進するために水酸化ナトリウム、水酸化カリウム等のアルカリ金属及びアルカリ土類金属の水酸化物、ホウ素やアルミニウムの水酸化物のアルカリ金属塩、アルカリ土類金属塩、４級アンモニウム塩、アルカリ金属およびアルカリ土類金属の有機酸塩、亜鉛化合物、ホウ素化合物、ケイ素化合物、ゲルマニウム化合物、スズ化合物、鉛化合物、アンチモン化合物、マンガン化合物、チタン化合物、ジルコニウム化合物等の通常エステル化反応、エステル交換反応に使用される触媒を使用することもできる。
【００８４】
また、前記ポリカーボネート樹脂は、その重合反応において、末端停止剤として通常使用される単官能フェノール類を用いることができる。単官能フェノール類を末端停止剤として用いた場合、末端を単官能フェノール類に由来する基によって封止でき、熱安定性に優れたポリカーボネート樹脂を得ることができる。
【００８５】
（赤外線吸収能を有する色素）
赤外線吸収能を有する色素は、少なくとも赤外線領域、特に、少なくとも近赤外線領域（例えば、８５０〜１１００ｎｍ程度）において吸収（又は吸収域）を有する色素（又は化合物）であればよい。このような色素としては、例えば、ポリメチン系色素（ポリメチン色素、シアニン色素、アズレニウム色素、ピリリウム色素、スクアリリウム色素、クロコニウム色素など）、フタロシアニン系色素（フタロシアニン系化合物）、金属キレート系色素（インドアニリンキレート色素、インドナフトールキレート色素、アゾキレート色素、ジチオール系色素など）、アミニウム色素、イモニウム系色素（インモニウム系色素、ジインモニウム系色素など）、キノン系色素（アントラキノン系化合物、ナフトキノン系化合物など）、トリフェニルメタン系色素などが例示できる。
【００８６】
これらの近赤外吸収色素のうち、フタロシアニン系色素、ジチオール系色素（又はジチオレン色素）、ジインモニウム系色素が好ましい。
【００８７】
（フタロシアニン系色素）
フタロシアニン系色素には、例えば、下記式（５）で表される化合物などが含まれる。
【００８８】
【化１５】
2006119383.tif 000016
【００８９】
（式中、Ｒpは、同一又は異なって、ハロゲン原子、アルキル基、アルコキシ基、アリール基、アリールオキシ基、アラルキル基、アミノ基、アミド基、イミド基、又はアリールチオ基であり、置換基を有していてもよく、隣接するＲpは環を形成していてもよい。ａは、０又は１〜４の整数を示す。Ｍpは、水素原子、２〜６価の金属原子又はその酸化物であり、カウンターアニオンで原子価が補われていてもよい。）
Ｒpで表される基（例えば、アルキル基、アミノ基など）において、置換基としては、炭化水素基［例えば、アルキル基（メチル、エチル基などのＣ1-6アルキル基など）、シクロアルキル基（シクロへキシル基などのＣ5-8シクロアルキル基など）、アリール基（フェニル基などのＣ6-10アリール基、好ましくはＣ6-8アリール基など）、アラルキル基（ベンジル基などのＣ6-10アリール−Ｃ1-4アルキル基など）など］、アルコキシ基（メトキシ基、エトキシ基、ブトキシ基などのＣ1-4アルコキシ基など）、アシル基（アセチル基などのＣ1-6アシル基など）、ハロゲン原子（フッ素原子、塩素原子など）、ヒドロキシル基、ニトロ基、シアノ基、アミノ基［アミノ基、置換アミノ基（ジメチルアミノ基などのモノ又はジアルキルアミノ基（Ｃ1-4アルキルアミノ基など）など）］などが挙げられる。置換基は、単独で又は２種以上組み合わせて置換していてもよい。
【００９０】
前記式（５）のＲpにおいて、ハロゲン原子としては、フッ素原子、塩素原子、臭素原子、ヨウ素原子（好ましくは、フッ素原子、塩素原子、特に、フッ素原子）などが挙げられる。アルキル基としては、メチル基、ｔ−ブチル基、ｔ−アミル基（１，１−ジメチルプロピル基）、トリフルオロメチル基などのＣ1-20アルキル基（好ましくはＣ3-10アルキル基）などが挙げられ、アルコキシ基としては、ブトキシ基などの前記アルキル基に対応するアルコキシ基［例えば、Ｃ1-20アルコキシ基（好ましくはＣ3-10アルコキシ基）］などが挙げられる。アリール基としては、フェニル基などのＣ6-10アリール基（好ましくはＣ6-8アリール基）などが挙げられ、アリールオキシ基としては、フェノキシ基などの前記アリール基に対応するアリールオキシ基［例えば、Ｃ6-10アリールオキシ基（好ましくはＣ6-8アリールオキシ基）］などが挙げられる。アラルキル基としては、ベンジル基などのＣ6-10アリール−Ｃ1-4アルキル基（好ましくはＣ6-8アリール−Ｃ1-2アルキル基）などが挙げられる。アミノ基としては、アミノ基、ジメチルアミノ基などのモノ又はジＣ1-10アルキルアミノ基（好ましくはモノ又はジＣ1-4アルキルアミノ基）、アルキリデンアミノ基（例えば、オクタデカニリデンアミノ基（−ＮＨ＝ＣＨ−Ｃ17Ｈ35）など）などが挙げられる。アミド基には、アシルアミド基（アセトアミド基など）などが挙げられ、イミド基としては、メチルフタルイミド基などが挙げられる。アリールチオ基としては、フェニルチオ基、ｐ−メチルフェニルチオ基などのＣ6-10アリールチオ基（好ましくはＣ6-8アリールチオ基）などが挙げられる。また、隣接するＲpは、環、例えば、アレーン環（ベンゼン環など）、シクロアルカン環（シクロアルカン環など）などの炭化水素環を形成していてもよく、このような環は、前記と同様の置換基（アルキル基など）を有していてもよい。
【００９１】
基Ｒpの置換位置は特に限定されず、ベンゼン環の３〜６位のいずれであってもよい。
【００９２】
前記式（５）において、Ｍｐで表される金属原子としては、例えば、アルカリ土類金属（Ｍｇなど）、周期表第１３族金属（Ａｌなど）、周期表第１４族金属（Ｓｉ、Ｇｅ、Ｓｎ、Ｐｂなど）、遷移金属（Ｔｉ、Ｖ、Ｃｒ、Ｍｎ、Ｆｅ、Ｃｏ、Ｎｉ、Ｃｕ、Ｚｎ、Ｐｄ、Ｒｈなど）などが挙げられる。
【００９３】
カウンターアニオン（又は原子価を補う基）としては、例えば、ヒドロキシル基、ハロゲン化物イオン（塩化物イオン、臭化物イオン、ヨウ化物イオンなど）、トリアルキルシリルオキシ基（トリヘキシルシリルオキシなどのトリＣ1-10アルキルシリルオキシ基など）、金属酸イオン（六フッ化アンチモン酸イオン（ＳｂＦ6-）など）、無機酸イオン（過塩素酸イオンなどのハロゲン酸イオン、六フッ化リン酸イオン（ＰＦ6-）などのリンを含むイオン、四フッ化ホウ酸イオン（ＢＦ4-）などのホウ素を含むイオンなど）が挙げられる。
【００９４】
以下に、前記式（５）で表される代表的なフタロシアニン色素を、Ｍｐ、Ｒp、ａ、およびカウンターアニオンの組合せを用いて下記の表に示す。なお、表中、「Ｈ」は水素原子、「Ｆ」はフッ素原子、「Ｃｌ」は塩素原子を示す。
【００９５】
【表１】
2006119383.tif 000017
【００９６】
なお、このようなフタロシアニン系色素（フタロシアニン系金属錯体）は、市販品を利用することもできる。このような市販品としては、例えば、日本触媒（株）より以下の製品；イーエクスカラー 「814K」,「810K」,「812K」,「905B」,「IR-1」,「IR-3」が販売されており、好適に利用できる。
【００９７】
フタロシアニン系色素は、単独で又は２種以上組みあわせてもよい。
【００９８】
（ジチオール系色素）
ジチオール系色素（又はジチオレン色素）には、例えば、下記式で表される化合物などが含まれる。
【００９９】
【化１６】
2006119383.tif 000018
【０１００】
（式中、ＸおよびＹは、同一又は異なって、酸素原子、硫黄原子、ＮＨ又はＮＨ2を示し、Ｒtは、同一又は異なってシアノ基又は置換基を有していてもよいフェニル基を示し、隣接する炭素原子に置換するＲtは、ベンゼン環又はナフタレン環を形成していてもよい。Ｍｔは、４配位の遷移金属原子を示し、カウンターアニオンで原子価が補われていてもよい。）
上記式において、４配位の遷移金属原子Ｍｔとしては、例えば、Ｔｉ、Ｖ、Ｃｒ、Ｃｏ、Ｎｉ、Ｚｒ、Ｍｏ、Ｆｅ、Ｒｕ、Ｐｄ、Ｏｓ、Ｐｔなどが挙げられる。好ましいＭｔは、Ｎｉである。また、置換基としては、前記例示の置換基と同様の置換基（例えば、アルキル基、アリール基、アルコキシ基、ハロゲン原子、ジメチルアミノ基などの置換アミノ基など）が挙げられる。
【０１０１】
好ましいジチオール系色素としては、下記式（６）又は（７）で表される芳香族ジチオール系金属錯体などが挙げられる。
【０１０２】
【化１７】
2006119383.tif 000019
【０１０３】
（式中、Ｒt1、Ｒt2、Ｒt3およびＲt4は、同一又は異なって、水素原子、ハロゲン原子、アルキル基、アリール基、アラルキル基、アルコキシ基、アリールオキシ基、又はアミノ基であり、置換基を有していてもよい。Ｍt1は４配位の遷移金属原子である。）
【０１０４】
【化１８】
2006119383.tif 000020
【０１０５】
（式中、Ｒt5、Ｒt6、Ｒt7およびＲt8は、同一又は異なって、水素原子、ハロゲン原子、アルキル基、アリール基、アラルキル基、アルコキシ基、又はアミノ基であり、置換基を有していてもよい。Ｍt2は４配位の遷移金属原子であり、Ｑ+は１価のカチオンである。）
上記式（６）および（７）において、Ｍt1およびＭt2で表される４配位の遷移金属原子としては、前記と同様の金属原子が挙げられ、特に、Ｎｉが好ましい。
【０１０６】
また、上記式（６）および（７）において、ハロゲン原子としては、フッ素原子、塩素原子、臭素原子、ヨウ素原子などが挙げられ、アルキル基としては、メチル基などのＣ1-10アルキル基（好ましくはＣ1-4アルキル基）などが挙げられ、アリール基としてはフェニル基、ジメチルアミノフェニル基、メトキシフェニル基などのＣ6-10アリール基（好ましくはＣ6-8アリール基）などが挙げられ、アラルキル基としては、ベンジル基などのＣ6-10アリール−Ｃ1-4アルキル基（好ましくはＣ6-8アリール−Ｃ1-2アルキル基）などが挙げられ、アルコキシ基としては、メトキシ基、ブトキシ基などの前記アルキル基に対応するアルコキシ基［例えば、Ｃ1-10アルコキシ基（好ましくはＣ1-4アルコキシ基）］などが挙げられ、アミノ基としては、ジメチルアミノ基、ジエチルアミノ基などのモノ又はジＣ1-10アルキルアミノ基（好ましくはモノ又はジＣ1-4アルキルアミノ基）などが挙げられる。
【０１０７】
また、前記式（７）において、Ｑ+で表される一価のカチオンとしては、テトラアルキルアンモニウムイオン（テトラブチルアンモニウムイオンなどのテトラＣ1-10アルキルアンモニウムイオン、好ましくはテトラＣ1-6アルキルアンモニウムイオンなど）、リン原子を含有するカチオン［例えば、（ＣＨ3Ｏ）3Ｐ+など］などが挙げられ、テトラＣ1-4アルキルアンモニウムイオンが好ましい。
【０１０８】
以下に、前記式（６）で表される代表的なジチオール系色素を、Ｍt1、Ｒt1、Ｒt2、Ｒt3およびＲt4の組合せを用いて、また、前記式（７）で表される代表的なジチオール系色素を、Ｍt2、Ｒt5、Ｒt6、Ｒt7、Ｒt8およびＱ+の組合せを用いて下記の表に示す。なお、表において、「Ｂｕ4Ｎ+」とは、「テトラブチルアンモニウムイオン」を示す。
【０１０９】
【表２】
2006119383.tif 000021
【０１１０】
なお、前記式（６）又は（７）で表される芳香族ジチオール系金属錯体は、市販品を用いてもよく、Ｍt1又はＭt2で示される４配位の遷移金属原子と１，２−ジフェニル−１，２−エテンジチオール類との反応を利用して合成することもできる。１，２−ジフェニル−１，２−エテンジチオール類としては、例えば、１，２−ジフェニル−１，２−エテンジチオール、１，２−ジ（アルコキシフェニル）−１，２−エテンジチオール（例えば、１，２−ジ（４−メトキシフェニル）−１，２−エテンジチオールなどの１，２−ジ（Ｃ1-4アルコキシフェニル）−１，２−エテンジチオールなど）などが挙げられる。
【０１１１】
ジチオール系色素（前記芳香族ジチオール系金属錯体）は、単独で又は２種以上組みあわせてもよい。特に、前記式（６）又は（７）で示される芳香族ジチオール系金属錯体は、８５０〜９００ｎｍの吸収が強く、リモコンなどに使用される近赤外線の波長を遮断するので、前記芳香族ジチオール系金属錯体を用いた近赤外線吸収フィルターはリモコンの誤作動防止に効果的である。
【０１１２】
（ジインモニウム系色素）
ジインモニウム色素としては、例えば、下記式（８）又は（９）で表される化合物（芳香族ジインモニウム化合物）などが含まれる。
【０１１３】
【化１９】
2006119383.tif 000022
【０１１４】
（式中、Ｒi1、Ｒi2、Ｒi3、Ｒi4、Ｒi5、Ｒi6、Ｒi7およびＲi8は、同一又は異なって、アルキル基であり、Ｒj1、Ｒj2、Ｒj3およびＲj4は、同一又は異なって、水素原子又はフッ素原子であり、Ｘ2-は二価のアニオンである。）
【０１１５】
【化２０】
2006119383.tif 000023
【０１１６】
（式中、Ｒi9、Ｒi10、Ｒi11、Ｒi12、Ｒi13、Ｒi14、Ｒi15およびＲi16は、同一又は異なって、アルキル基であり、Ｒj5、Ｒj6、Ｒj7およびＲj8は、同一又は異なって、水素原子又はフッ素原子であり、Ｚ-は一価のアニオンである。）
上記式（８）又は（９）において、アルキル基としては、前記例示のアルキル基、例えば、メチル基、エチル基、プロピル基、ブチル基、ペンチル基、ヘキシル基などのＣ1-10アルキル基、好ましくはＣ1-8アルキル基、さらに好ましくはＣ1-6アルキル基などが挙げられる。
【０１１７】
前記式（８）において、二価のアニオンＸ2-としては、特に限定されず、例えば、酸素イオン（Ｏ2-）、無機酸イオン［炭酸イオン（ＣＯ32-）、硫酸イオン（ＳＯ42-）など］、有機酸イオン［シュウ酸イオン（Ｃ2Ｏ42-）など］などが挙げられる。また、前記式（９）において、一価のアニオンＺ-としては、前記カウンターアニオンと同様のアニオンなどが挙げられ、特に、金属酸イオン（六フッ化アンチモン酸イオン（ＳｂＦ6-）など）、無機酸イオン（過塩素酸イオンなどのハロゲン酸イオン、六フッ化リン酸イオン（ＰＦ6-）などのリンを含むイオン、四フッ化ホウ酸イオン（ＢＦ4-）などのホウ素を含むイオンなど）などが好ましい。
【０１１８】
前記式（８）又は（９）において、好ましいＲi1〜Ｒi8（又はＲi9〜Ｒi16）と、Ｒj1〜Ｒj4（又はＲj5〜Ｒj8）との組合せとしては、例えば、前者／後者＝ブチル基／水素原子、ペンチル基／水素原子、ブチル基／フッ素原子などが挙げられる。
【０１１９】
以下に、前記式（９）で表される代表的なジインモニウム系色素を、Ｒi9〜Ｒi16、Ｒj5〜Ｒj8およびＺ-の組合せを用いて下記の表に示す。
【０１２０】
【表３】
2006119383.tif 000024
【０１２１】
本発明の赤外線吸収フィルターを構成する赤外線吸収色素は、単独で又は二種類以上組みあわせてもよい。通常、色素の赤外線吸収波長域（特に近赤外線の吸収波長域）や最大吸収波長はやや異なるため、二種類以上の色素を用いることが好ましい。特に、フタロシアニン色素、ジチオール系色素、およびジインモニウム系色素から選択された少なくとも２種の色素を用いるのが好ましく、さらに好ましい態様では、これら３種の各色素を全て組みあわせてもよい。
【０１２２】
前記赤外線吸収色素の割合は、前記フルオレン骨格を有するポリカーボネート樹脂（又は樹脂成分）１００重量部に対して、０．０１〜２０重量部、好ましくは０．１〜１５重量部、さらに好ましくは１〜１０重量部程度であってもよく、通常、０．０１〜１０重量部程度であってもよい。特に、フタロシアニン色素、ジチオール系色素、および／またはジインモニウム系色素を使用する場合、それぞれ、フルオレン骨格を有するポリカーボネート樹脂（又は樹脂成分）１００重量部に対して、フタロシアニン系色素の割合は、０．０１〜３．０重量部（好ましくは０．０５〜２．０重量部、さらに好ましくは０．１〜１．５重量部）程度、ジチオール系色素の割合は０．０１〜３．０重量部（好ましくは０．０５〜２．５重量部、さらに好ましくは０．１〜２．０重量部）程度、ジインモニウム系色素の割合は０．１〜１０重量部（好ましくは０．２〜８．０重量部、さらに好ましくは０．５〜６．０重量部）程度であってもよい。なお、本発明の近赤外線吸収フィルターを構成するバインダー樹脂としての前記ポリカーボネート樹脂は、各種色素を均一に分散させることができ、なおかつ前記バインダー樹脂に対する前記色素の濃度を濃くすることが可能である。
【０１２３】
なお、前記赤外線吸収色素の割合は、赤外線吸収フィルターの膜厚および本発明の赤外線吸収フィルターに組み合わせて用いることが可能な他のフィルム（電磁波吸収層など）が近赤外線吸収能を有するか否かなどに応じて調節することが好ましい。例えば、近赤外線反射特性を有する電磁波吸収層（熱線反射ガラス）と組みあわせる場合は、フルオレン骨格を有するポリカーボネート樹脂（又は樹脂成分）１００重量部に対して、フタロシアニン系色素を、０．０１〜２．０重量部程度、ジチオール系色素を０．５〜２．５重量部程度、ジインモニウム系色素を０．２〜６．０重量部程度用いるのが好ましい。また、近赤外線吸収フィルムの膜厚が１０μｍ程度で電磁波吸収層に近赤外線吸収能がないタイプを用いる場合は、フルオレン骨格を有するポリカーボネート樹脂（又は樹脂成分）１００重量部に対して、フタロシアニン系色素０．１〜１．０重量部程度、ジチオール系色素０．５〜２．０重量部程度、ジインモニウム系色素１．０〜６．０重量部程度を用いるのが好ましい。前記色素の濃度が上述の濃度範囲よりも小さい場合は、可視光の透過率は高いが、赤外線（近赤外線）吸収が小さく、赤外線吸収フィルターとして機能しない場合がある。また、各色素の濃度が上述の濃度範囲よりも大きい場合は、赤外線吸収は大きいが、可視光透過率が低くなるため好ましくない。
【０１２４】
前記赤外線吸収フィルターは、さらに、色調補正用色素を含んでいてもよい。すなわち、本発明の赤外線吸収フィルター（特に、近赤外線吸収フィルター）においては、赤外線吸収フィルターの色調を自由に補正するために、近赤外線吸収能を有する色素とあわせて色調補正用可視光吸収色素を用いてもよい。このような色調補正は、例えば、赤外線吸収フィルターをプラズマディスプレイなどのディスプレイ用赤外線吸収フィルターとして用いる場合には特に重要である。
【０１２５】
このような色調補正用可視光吸収色素は、可視光を吸収可能な（特に、可視光吸収帯が狭く、それ以外の波長での透過率が高い）色素であればよく、例えば、慣用の着色剤（例えば、黒色顔料、赤色顔料、緑色顔料、青色顔料などの染顔料）などを使用してもよく、赤外線吸収色素が、可視光線域に吸収を有する場合には、前記赤外線吸収色素を色調補正用色素として用いることもできる。このような色調補正用色素としては、例えば、シアニン系色素、キノン系色素、アゾ系色素、インジゴ系色素、ポリエン系色素（ポリメチン系色素など）、スピロ系色素、ポルフィリン、フタロシアニン系色素などが挙げられる。色調補正用色素は、単独で又は２種以上組みあわせてもよい。
【０１２６】
本発明の赤外線吸収フィルターでは、赤外線（特に近赤外線）を選択的に遮断するという目的から、赤外線領域（特に近赤外領域）での光線透過性が低いこと、さらには、他の領域（特に、可視光領域）での光線透過性が高いことが重要である。本発明では、特定のバインダー樹脂と近赤外線吸収能を有する色素（および必要に応じて色調補正用色素）とを組み合わせることにより、赤外線領域（特に近赤外線領域）での光線透過率が低く、かつ可視光領域での光線透過性が高い赤外線吸収フィルターを得ることができる。具体的には、４５０〜７００ｎｍにおける平均光線透過率が５５％以上［例えば、５５〜１００％、好ましくは６０％以上（例えば、６０〜９９％）、さらに好ましくは７０％以上（例えば、７０〜９５％）程度］であってもよく、８５０〜１１００ｎｍにおける平均光線透過率が２０％以下［例えば、０〜２０％、好ましくは１５％以下（例えば、０．５〜１５％）、さらに好ましくは１０％以下（例えば、１〜１０％）程度］であってもよい。
【０１２７】
また、本発明の赤外線吸収フィルターには、必要に応じて、酸化防止剤、熱安定剤、難燃剤等を本発明の効果を損なわない範囲で適宜添加して用いることができる。
【０１２８】
本発明の近赤外線吸収フィルターに用いることができる酸化防止剤は、通常、知られた酸化防止剤でよく、フェノール系酸化防止剤、リン系酸化防止剤、イオウ系酸化防止剤等が挙げられる。これらの中でもフェノール系酸化防止剤、特にアルキル置換フェノール系酸化防止剤が好ましい。具体的には、トリエチレングリコール−ビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］、ペンタエリスリトール−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン、Ｎ，Ｎ−ヘキサメチレンビス（３，５−ジ−ｔｅｒｔ−ブチル−４−ヒドロキシヒドロシンナマイド）、３，５−ジ−ｔｅｒｔ−ブチル−４−ヒドロキシベンジルホスホネートジエチルエステル、トリス（３，５−ジ−ｔｅｒｔ−ブチル−４−ヒドロキシベンジル）イソシアヌレート、３，９−ビス｛１，１−ジメチル−２−［β−（３−ｔｅｒｔ−ブチル−４−ヒドロキシ−５−メチルフェニル）プロピオニルオキシ］エチル｝−２，４，８，１０−テトラオキサスピロ（５．５）ウンデカン等が挙げられる。これらの酸化防止剤は、単独で又は２種以上組みあわせてもよい。これらの酸化防止剤の好ましい添加量の範囲は、近赤外線吸収フィルターの構成成分全体に対して０．０００１〜０．０５重量％程度であってもよい。
【０１２９】
本発明の近赤外線吸収フィルターに用いることができる熱安定剤は、リン系安定剤が好ましく、例えば、ホスファイト化合物、ホスフェート化合物、ホスホナイト化合物が挙げられる。ホスファイト化合物としては、例えば、トリフェニルホスファイト、トリスノニルフェニルホスファイト、トリス（２，４−ジ−ｔｅｒｔ−ブチルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト等が挙げられる。
【０１３０】
ホスフェート化合物としては、例えば、トリブチルホスフェート、トリメチルホスフェート、トリクレジルホスフェート、トリフェニルホスフェート、トリクロルフェニルホスフェート、トリエチルホスフェート、ジフェニルクレジルホスフェート、ジフェニルモノオルソキセニルホスフェート、トリブトキシエチルホスフェート、ジブチルホスフェート、ジオクチルホスフェート、ジイソプロピルホスフェート等が挙げられる。
【０１３１】
ホスホナイト化合物としては、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、ビス（２，４−ジ−ｔｅｒｔ−ブチルフェニル）−４−ビフェニレンジホスホナイト等が挙げられる。
【０１３２】
これらの中でもトリス（２，４−ジ−ｔｅｒｔ−ブチルフェニル）ホスファイト、トリフェニルホスフェート、トリメチルホスフェートが好ましい。
【０１３３】
これらの熱安定剤は、単独で用いてもよく、二種類以上を併用してもよい。熱安定剤は、近赤外線吸収フィルターの構成成分全体に対して、０.００１〜０．５重量％であることが好ましく、０．００５〜０．３重量％の範囲で含むことがより好ましい。
【０１３４】
本発明の近赤外線吸収フィルターには、さらに、難燃剤、紫外線吸収剤、離型剤、帯電防止剤、抗菌剤、滑剤、充填剤等の添加剤やもしくは他の熱可塑性樹脂（他のポリカーボネート樹脂、ポリエステル樹脂など）を本発明の目的を損なわない範囲で少割合で添加してもよい。
【０１３５】
本発明の赤外線吸収フィルター（近赤外線吸収フィルター）は、用途に応じて、どのような形状又は形態であってもよいが、フィルム状（又は膜状）であるのが好ましい。このようなフィルム状の赤外線吸収フィルター（赤外線吸収フィルム）は、基板などの上に成膜されたフィルム（塗膜）であってもよく、基板などを介さない単独のフィルムであってもよい。
【０１３６】
本発明の赤外線吸収フィルター（近赤外線吸収フィルター）は、前記のように、通常、特定の繰り返し単位を有するポリカーボネート樹脂中に赤外線吸収能を有する色素を分散させたものであり、その形状又は形態などに応じて、慣用の方法、例えば、キャスト法、コーティング法、溶融押出法（押出成形法など）などを利用して製造又は製膜できる。詳細には、前記赤外線吸収フィルターは、前記ポリカーボネート樹脂の溶液に近赤外線吸収能を有する色素を均一に分散させて得られる塗工液からキャスト法によって成膜（製膜）する方法、ガラス、スチレン系樹脂、アクリル樹脂、アモルファスポリオレフィン樹脂、セルロース系樹脂、ポリエステル樹脂やポリカーボネート樹脂等の透明なシートまたはフィルム上にコーティングして製膜するコーティング法、赤外線吸収能を有する色素と前記ポリカーボネート樹脂とをブレンドし、溶融押し出し法によって成膜する方法等の方法によって得ることができる。中でも、キャスト法又はコーティング法により製膜する（フィルム状に製膜する）方法、すなわち、前記ポリカーボネート樹脂の溶液に近赤外線吸収能を有する色素を均一に分散させて得られる塗工液からキャスト法によって成膜する方法、または前記塗工液を透明なフィルム上にコーティングして得るコーティング法が好ましい。すなわち、通常の溶融押し出し法では高温（例えば、２００℃以上の温度）で成膜するため色素の熱分解が発生する虞があるのに対し、キャスト法又はコーティング法では比較的低温（例えば、１５０℃以下）で成膜・乾燥することが可能なため、赤外線吸収能を有する色素の熱分解を抑制又は防止することができ、溶媒に可溶もしくは均一分散さえできれば耐熱性の低い色素でも使用することができるためである。
【０１３７】
キャスト法では、ガラス板、鏡面仕上げした金属板またはポリエステルフィルム等の上に塗工液を注ぎ、一定の隙間を持った棒で塗工液を該板の表面上に延ばした後乾燥し、適当な方法でフィルムを当該表面より剥離し、フィルムを得ることができる。このようなキャスト法では、機械化したキャスト機を用いてフィルムを作成してもよい。また、コーティング法では、バーコート法、スプレーコート法、ディップコート法、フローコート法等によってフィルム又はパネルの上に塗工液を塗布し、乾燥することでフィルム層を形成することができる。なお、連続でフィルム上にコーティングする場合は、各種のロールコーターを好ましく使用することができる。このようなコーティングでは、例えば、所定の速さ（例えば、分速数メートルから数十メートル程度）で動いているフィルム上に、Ｔ型ダイから一定速度で該塗工液を押し出し、次の乾燥ゾーンで溶媒を除去し、フィルムを巻き取る一連の工程を行う機械を用いてもよい。
【０１３８】
前記塗工液の溶媒（詳細には、本発明の近赤外線吸収フィルターをキャスト法又はコーティング法にて作成する際に用いるポリカーボネート樹脂を溶解させ、色素を分散させる溶媒）としては、樹脂と色素との実用的な溶解性だけでなく、色素に対して不活性で、沸点が実用的に好ましい溶媒を好適に選択すればよい。このような溶剤としては、例えば、ハロゲン系有機溶媒（例えば、クロロホルム、ジクロロメタン、ジクロロエタンなどの脂肪族ハロゲン化合物）、非ハロゲン系有機溶剤（例えば、トルエン、キシレンなどの芳香族炭化水素類、メチルエチルケトン、アセトン、シクロヘキサノン、シクロペンタノンなどのケトン類、テトラヒドロフランなどのエーテル類など）が挙げられる。溶媒は、単独で又は２種以上組みあわせてもよい。
【０１３９】
前記塗工液の濃度は、溶媒の種類、作成するフィルターの膜厚および作成方法などにより調節する必要があるため一概にはいえないが、例えば、１〜３０重量％の範囲であればよく、好ましくは５〜２５重量％程度であってもよい。
【０１４０】
本発明の近赤外線吸収フィルターの膜厚は、用いる色素の種類および濃度等により適宜調節する必要があるため一概にはいえないが、１〜１００μｍの範囲であればよく、好ましくは１〜５０μｍ、さらに好ましくは１〜２０μｍ程度であってもよい。
【０１４１】
また、本発明には、前記赤外線吸収フィルターを備えた赤外線吸収パネル（近赤外線吸収パネル）又は赤外線吸収多層フィルムも含まれる。すなわち、前記赤外線吸収フィルターは、他の近赤外線吸収能を有するフィルム又はパネル、あるいは特定の機能を付与したフィルム又はパネルと組み合わせて、赤外線吸収多層フィルム又は赤外線吸収多層パネルを形成してもよい。特定の機能としては、例えば、電磁波吸収能、反射防止能、形状保持能が挙げられる。
【産業上の利用可能性】
【０１４２】
本発明の赤外線吸収フィルター（近赤外線吸収フィルター）では、フルオレン骨格を有する特定のポリカーボネート樹脂を用いることにより、この樹脂中に赤外線吸収色素（近赤外線吸収色素）を高濃度かつ均一に分散させることができ、色素の凝集や色素間の反応がない。このため、薄膜（例えば、数１０μｍ程度の薄膜）で赤外線（特に、近赤外線）の遮断と可視光の透過とを両立できる。また、本発明の近赤外線吸収フィルターは、フルオレン骨格を有する特定のポリカーボネート樹脂で構成されているとともに、赤外線吸収能（近赤外線）を有する色素が前記特定のポリカーボネート樹脂中で安定化されるため、熱や光、水分などによる劣化が著しく抑制され、長期に亘って安定した性能を維持することができる。
【０１４３】
そのため、本発明の赤外線吸収フィルター（および赤外線吸収パネル）は、高性能でかつ耐久性が要求される種々の用途、例えば、映像出力装置や照明器具などから発生する赤外線（近赤外線）を吸収し、赤外線（特に近赤外線）領域の光を通信に使用するリモコン、赤外線通信ポートの誤作動を防止し、これらの遠隔操作機器で制御する機器の誤作動を防ぐ赤外線吸収フィルター（近赤外線フィルター）などとして利用できる。また、光学機器の受光素子や撮像素子の受光感度補正や色調補正に用いる近赤外線吸収フィルターなどとしても好適に利用できる。具体的には、本発明の赤外線吸収フィルター（および赤外線吸収パネル）は、例えば、プラズマディスプレイ（又はプラズマディスプレイの前面パネル）、固体イメージセンサー（ＣＣＤ）カメラ、フォトダイオードやなどの赤外線吸収フィルター（赤外線吸収パネル）として好適に用いることができ、極めて有用である。
【実施例】
【０１４４】
以下に、実施例に基づいて本発明をより詳細に説明するが、本発明はこれらの実施例によって限定されるものではない。なお、実施例中、「部」とは「重量部」を意味する。
【０１４５】
バインダー樹脂（合成例で得られた樹脂、すなわち、ポリカーボネート樹脂、ポリエステル樹脂）および赤外線吸収フィルターの評価は以下の方法によって行った。
【０１４６】
（１）粘度平均分子量（Ｍ）測定：塩化メチレンにバインダー樹脂を２０℃で０．７ｇ／ｄｌの濃度で溶解した溶液から求めた比粘度（ηsp）を次式に挿入して求めた。
【０１４７】
ηsp／Ｃ＝［η］＋０．４５×［η］2Ｃ
［η］＝１．２３×１０-4Ｍ0.83  （Ｃは樹脂濃度で０．７）
（２）膜厚：ガラス基板上に塗布、乾燥して得た赤外線吸収フィルター薄膜の一部を溶媒で拭取り、被覆段差を触針式表面形状測定器（アルバック社製、ｄｅｋｔａｋ）で観測することにより膜厚を測定した。
【０１４８】
（３）色素の凝集の有無：光学顕微鏡にて倍率５００倍で観察し、赤外線吸収フィルター中の色素の凝集の有無を調べた。
【０１４９】
（４）平均可視光線透過率：日立製分光光度計Ｕ−４１００を用い、４５０〜７００ｎｍでの光線透過率を測定して求めた。
【０１５０】
（５）平均赤外線透過率：日立製分光光度計Ｕ−４１００を用い、８５０〜１１００ｎｍでの光線透過率を測定して求めた。
【０１５１】
（６）耐環境試験：赤外線吸収フィルターを、温度６０℃、湿度９０％の恒温恒湿環境下で６００時間処理した後の光線透過率（平均可視光光線透過率および平均赤外線透過率）を、処理前の光線透過率と比較した。
【０１５２】
［合成例１］
温度計、攪拌機、および還流冷却器を備えた反応器にイオン交換水９８１０部、４８％水酸化ナトリウム水溶液１９３０部を加え、２，２−ビス（４−ヒドロキシフェニル）プロパン１０６５部、９，９−ビス（４−ヒドロキシ−３−メチルフェニル）フルオレン１１７７部およびナトリウムハイドロサルファイト４．５部を溶解し、塩化メチレン６６１０部を加えた後、攪拌しながら１６〜２０℃にてホスゲン１０００部を６０分間かけて吹き込んだ。ホスゲン吹き込み終了後、ｐ−ｔｅｒｔ−ブチルフェノール５０．２部と４８％水酸化ナトリウム水溶液３１７部を加え、さらにトリエチルアミン０．９４部を添加して２０〜２７℃で４０分間攪拌して反応を終了した。生成物を含む塩化メチレン層を希塩酸、純水にて洗浄後、塩化メチレンを蒸発させフルオレン骨格を有するポリカーボネート樹脂を得た。得られたポリカーボネート樹脂にはフルオレン骨格を有する繰り返し単位が４０モル％導入されており、粘度平均分子量は１５，５００であった。
【０１５３】
［合成例２］
温度計、攪拌機、および還流冷却器を備えた反応器にイオン交換水１０１２０部、４８％水酸化ナトリウム水溶液１８５７部を加え、２，２−ビス（４−ヒドロキシフェニル）プロパン５１２．８部、９，９−ビス（４−ヒドロキシ−３−メチルフェニル）フルオレン１９８４部およびナトリウムハイドロサルファイト４．３部を溶解し、塩化メチレン７６３２部を加えた後、攪拌しながら１６〜２０℃にてホスゲン１０００部を６０分間かけて吹き込んだ。ホスゲン吹き込み終了後、ｐ−ｔｅｒｔ−ブチルフェノール３３．７部と４８％水酸化ナトリウム水溶液３５３部を加え、さらにトリエチルアミン０．９５部を添加して２０〜２７℃で４０分間攪拌して反応を終了した。生成物を含む塩化メチレン層を希塩酸、純水にて洗浄後、塩化メチレンを蒸発させフルオレン骨格を有するポリカーボネート樹脂を得た。得られたポリカーボネート樹脂にはフルオレン骨格を有する繰り返し単位が７０モル％導入されており、粘度平均分子量は２４，５００であった。
【０１５４】
［合成例３］
攪拌装置、蒸留器および減圧装置を備えた反応槽に９，９−ビス［４−（２−ヒドロキシエトキシ）フェニル］フルオレン１０００部、ジフェニルカーボネート５０３部、テトラメチルアンモニウムヒドロキシド０．１０部および水酸化ナトリウム０．００１８部を仕込み、窒素置換した後、１４０℃で溶解した。３０分間攪拌後、内温を１８０℃に昇温しつつ徐々に減圧し１.３３×１０4Ｐａで３０分間反応させ、生成するフェノールを留去した。次に同圧に維持しながら昇温し続け、２００℃で３０分間、２２０℃で３０分間、２４０℃で３０分間、さらに２６０℃で２０分間フェノールを留去した。続けて、ゆっくりと減圧し２６０℃、１３３Ｐａ以下の状態で４時間攪拌した後、生成物を反応槽から取り出し、ポリカーボネート樹脂を得た。得られたポリカーボネート樹脂はフルオレン骨格のみから構成されており、粘度平均分子量は１６，１００であった。
【０１５５】
［合成例４］
温度計、攪拌機、および減圧装置を備えた反応器にテレフタル酸ジメチル２２３５部、エチレングリコール１０００部、９，９-ビス［４-（２-ヒドロキシエトキシ）フェニル］フルオレン４０３７部、酢酸カルシウム０．９２部を加え撹拌しながら徐々に加熱溶融させ、１８０〜２３０℃にてエステル交換反応を行いメタノールを留去した。続けてジ−ｎ−ブチルスズオキシド３．５１部を加え２９０℃、１００Ｐａまで徐々に昇温、減圧しながらエチレングリコールを除去することでポリエステル樹脂を得た。得られたポリエステル樹脂の粘度平均分子量は１８，４００であった。
【０１５６】
［合成例５］
温度計、攪拌機、および減圧装置を備えた反応器にテレフタル酸ジメチル１４１３部、イソフタル酸ジメチル６０６部、エチレングリコール１０００部、トリシクロデカンジメタノール１４２８部、三酸化アンチモン０．９１部を加え撹拌しながら徐々に加熱溶融させ、１７０〜２２０℃にてエステル交換反応を行いメタノールを留去した。続けて２６０℃、１００Ｐａまで徐々に昇温、減圧しながら留分を除去することでポリエステル樹脂を得た。得られたポリエステル樹脂の粘度平均分子量は１９，６００であった。
【０１５７】
（実施例１）
合成例１で得られたポリカーボネート樹脂９４部、ニッケル−ビス−１，２−ジフェニル−１，２−エテンジチオラト（みどり化学社製、ＭＩＲ１０１）１部、フタロシアニン系色素（日本触媒社製、イーエクスカラー８１０Ｋ）１部、およびジインモニウム系色素（日本化薬社製、ＩＲＧ０２２）４部をシクロペンタノン３４１部に加え、室温で１０時間攪拌して塗工液を得た。得られた塗工液中の各色素の分散状態は良好であった。この塗工液を、ガラス板状にスピンコート法にて乾燥後の塗膜の厚さが４．０μｍになるよう塗布膜を形成し、オーブンを用いて８０℃にて３０分乾燥させて塗膜（赤外線吸収フィルター）を得た。塗膜の外観はムラ等のない良好な状態であった。また色素の凝集を観察したところ、凝集物等は全く観察されなかった。この塗膜の４００ｎｍ〜１２００ｎｍにおける光線透過率を測定し、耐環境試験を行った後、再び光線透過率のスペクトル測定を行った。耐環境試験前後の光線透過率スペクトルを図１に示す。耐環境試験前後の可視光線透過率および赤外線透過率を表４に示す。
【０１５８】
（実施例２）
合成例２で得られたポリカーボネート樹脂を用いて実施例１と同様にして、塗工液、塗膜を得た。得られた塗工液は各色素を良好に分散しており、塗膜の外観はムラ等のない良好な状態であった。実施例1と同様の観察、試験を行った結果を表４に示す。また、実施例１と同様に、４００ｎｍ〜１２００ｎｍにおける光線透過率を測定し、耐環境試験を行った後、再び光線透過率のスペクトル測定を行った。耐環境試験前後の光線透過率スペクトルを図２に示す。耐環境試験前後の可視光線透過率および赤外線透過率を表４に示す。
【０１５９】
（実施例３）
合成例３で得られたポリカーボネート樹脂を用いて実施例１と同様にして、塗工液、塗膜を得た。得られた塗工液は各色素を良好に分散しており、塗膜の外観はムラ等のない良好な状態であった。実施例1と同様の観察、試験を行った結果を表４に示す。
【０１６０】
（比較例１）
合成例４で得られたポリエステル樹脂を用いて実施例１と同様にして、塗工液、塗膜を得た。得られた塗工液は各色素を良好に分散しており、塗膜の外観はムラ等のない良好な状態であった。実施例1と同様の観察、試験を行った結果を表４に示す。
【０１６１】
（比較例２）
帝人化成株式会社製、パンライトＬ−１２５０（２，２−ビス（４−ヒドロキシフェニル）プロパンからなるポリカーボネート）を用いて実施例１と同様にして、塗工液、塗膜を得た。得られた塗工液は各色素を良好に分散していたが、塗膜中に色素の凝集が見られ、外観は良好ではなかった。
【０１６２】
（比較例３）
合成例５で得られたポリエステル樹脂を用いて実施例１と同様にして、塗工液、塗膜を得た。得られた塗工液は各色素を良好に分散していたが、塗膜中に色素の凝集が見られ、外観は良好ではなかった。
【０１６３】
結果を表４に示す。
【０１６４】
【表４】
2006119383.tif 000025
【０１６５】
表４からも明らかなように、実施例１〜３で得られた赤外線吸収フィルターは色素の凝集がなく、可視光透過率が高く、かつ赤外線透過率が低い良好な赤外線吸収性能を有していた。さらに図１および図２からも明らかなように、耐環境試験による赤外線吸収性能の劣化は見られなかった。一方、比較例１で示される赤外線吸収フィルターでは実施例と同様の赤外線吸収性能を示すが、耐環境試験によって劣化が見られた。また、比較例２および３では色素が凝集して均一な赤外線吸収フィルターは得られなかった。
【図面の簡単な説明】
【０１６６】
【図１】図１は、実施例１で得られた塗膜の耐環境試験前後の光線透過率スペクトルである。
【図２】図２は、実施例２で得られた塗膜の耐環境試験前後の光線透過率スペクトルである。
【図１】
2006119383.tif 000036
【図２】
2006119383.tif 000037